(57)【要約】【課題】施工時の外観の不具合を少なくすることができる外装材を提供する。【解決手段】複数のブロック状凸部２が基板の表面に形成される。前記複数のブロック状凸部２は縦寸法が略同等で、施工した際に横方向に並ぶように形成される。上下に隣接する前記基板の上端と下端とが接続されて施工される。前記各ブロック状凸部２の周端面は傾斜面４として形成される。前記傾斜面４はプレス成形により形成されるプレス傾斜面４ａと、切削加工に形成される切削傾斜面４ｂとからなる。前記基板１の上端部に形成されたブロック状凸部２ａの上側の傾斜面４と前記基板１の下端部に形成されたブロック状凸部２ｂの下側の傾斜面４との少なくとも一方が前記切削傾斜面４ｂとして形成される。横一列分の切削傾斜面４ｂの面積が、横一列分のプレス傾斜面４ａの面積に対して６０〜９５％である。【選択図】図１
2015010425.tif 000002
【特許請求の範囲】
【請求項１】
複数のブロック状凸部が基板の表面に形成され、前記複数のブロック状凸部は縦寸法が略同等で、施工した際に横方向に並ぶように形成され、上下に隣接する前記基板の上端と下端とが接続されて施工される外装材であって、前記各ブロック状凸部の周端面は傾斜面として形成され、前記傾斜面はプレス成形により形成されるプレス傾斜面と、切削加工に形成される切削傾斜面とからなり、前記基板の上端部に形成されたブロック状凸部の上側の傾斜面と前記基板の下端部に形成されたブロック状凸部の下側の傾斜面との少なくとも一方が前記切削傾斜面として形成され、横一列分の切削傾斜面の面積が、横一列分のプレス傾斜面の面積に対して６０〜９５％であることを特徴とする外装材。
【請求項２】
前記横一列分のプレス傾斜面の面積は、前記基板に形成された全列の横一列分のプレス傾斜面の面積の平均であることを特徴とする請求項１に記載の外装材。
【請求項３】
前記切削傾斜面の高さ寸法を前記プレス傾斜面に比べて低く形成することを特徴とする請求項１又は２に記載の外装材。
【請求項４】
前記切削傾斜面の長さ寸法を前記プレス傾斜面に比べて短く形成することを特徴とする請求項１乃至３のいずれか一項に記載の外装材。
【発明の詳細な説明】
【技術分野】
【０００１】
本発明は、家屋の外壁を形成する際などに用いられる外装材に関する。
【背景技術】
【０００２】
従来より、基板の表面に多数のブロック状凸部を設けて形成される外装材が提案されている（特許文献１参照）。このような外装材は、セメント等を含む無機成形材料で平板状の基板を形成し、この基板の表面に金型を押し付けてプレス成形することにより、正面視で横長矩形状のブロック状凸部を形成するものである。隣り合うブロック状凸部の間には目地状凹部が形成されている。またブロック状凸部の周端面は、意匠性の向上や脱型性等を考慮して、傾斜面に形成されている。すなわち、ブロック状凸部はその頂面から目地状凹部に向かって下り傾斜するように形成され、ブロック状凸部の断面は略台形に形成されている。ここで、ブロック状凸部の傾斜面はそのほとんど全部が上記プレス成形により形成されるが、基板の端部（主として基板の長手方向に沿った端部）に形成されるブロック状凸部の外側（外方に向く傾斜面）の傾斜面は基板の幅寸法を切断や切削加工により所定寸法に最終調整した後に切削加工により形成される。
【先行技術文献】
【特許文献】
【０００３】
【特許文献１】特開２０１２−１０７４７０号公報
【発明の概要】
【発明が解決しようとする課題】
【０００４】
しかし、プレス成形で形成されるプレス傾斜面と、切削加工により形成される切削傾斜面とは外観が異なる。切削傾斜面はプレス傾斜面に比べて表面の凹凸が少なくフラットなために、光の当たり方によって、切削傾斜面はプレス傾斜面とは色が異なって見えることになる。従って、外装材に形成される傾斜面の大部分をプレス傾斜面とし、一部の傾斜面を切削傾斜面とすると、外装材を縦横に並べて施工した場合に、切削傾斜面が並んで配置されることになり、違和感のある線状あるいは筋状部分が生じることがあった。例えば、基板の周端部にある傾斜面を切削傾斜面とし、残りの傾斜面をプレス傾斜面とした場合に、外装材を横張りで施工すると、隣接する外装材の接続部分（目地部分）が、上下方向の一定の間隔で並ぶ横方向に長い線状あるいは筋状部分としてプレス傾斜面と著しく異なって見えて外観不具合となる場合があった。
【０００５】
本発明は上記の点に鑑みてなされたものであり、施工時の外観の不具合を少なくすることができる外装材を提供することを目的とするものである。
【課題を解決するための手段】
【０００６】
本発明に係る外装材は、複数のブロック状凸部が基板の表面に形成され、前記複数のブロック状凸部は縦寸法が略同等で、施工した際に横方向に並ぶように形成され、上下に隣接する前記基板の上端と下端とが接続されて施工される外装材であって、前記各ブロック状凸部の周端面は傾斜面として形成され、前記傾斜面はプレス成形により形成されるプレス傾斜面と、切削加工に形成される切削傾斜面とからなり、前記基板の上端部に形成されたブロック状凸部の上側の傾斜面と前記基板の下端部に形成されたブロック状凸部の下側の傾斜面との少なくとも一方が前記切削傾斜面として形成され、横一列分の切削傾斜面の面積が、横一列分のプレス傾斜面の面積に対して６０〜９５％であることを特徴とするものである。
【０００７】
本発明にあっては、前記横一列分のプレス傾斜面の面積は、前記基板に形成された全列の横一列分のプレス傾斜面の面積の平均であることが好ましい。
【０００８】
本発明にあっては、前記切削傾斜面の高さ寸法を前記プレス傾斜面に比べて低く形成することが好ましい。
【０００９】
本発明にあっては、前記切削傾斜面の長さ寸法を前記プレス傾斜面に比べて短く形成することが好ましい。
【発明の効果】
【００１０】
本発明は、横一列分の切削傾斜面の面積が、横一列分のプレス傾斜面の面積に対して６０〜９５％であるので、横一列分の切削傾斜面の面積が、横一列分のプレス傾斜面の面積よりも小さくなって、切削傾斜面がプレス傾斜面よりも目立ちにくくなるものである。
【図面の簡単な説明】
【００１１】
【図１】本発明の実施の形態の一例を示す斜視図である。
【図２】同上の一部を示す正面図である。
【図３】同上の一部を示し、（ａ）及び（ｂ）は正面図である。
【図４】同上の接続状態の一部を示す断面図である。
【図５】従来例の接続状態の一部を示す正面図である。
【発明を実施するための形態】
【００１２】
以下、本発明を実施するための形態を説明する。
【００１３】
本実施の形態の外装材Ａは、図１に示すように、基板１の表面に複数のブロック状凸部２を設けて形成されている。
【００１４】
基板１は、セメントなどの水硬性材料と珪石粉などの骨材とパルプなどの補強繊維などを含有する無機成形材料を平板状に成形して形成されている。基板１は正面視で横長矩形状に形成されているが、縦長矩形状に形成されていてもよい。例えば、基板１の横方向（水平方向）の長さは３０３〜３０３０ｍｍ、基板１の縦方向（上下方向）の長さは１００〜３０３０ｍｍにされている。基板１の下端部の裏面には実凹部１０が形成されている。基板１の上端には実凸部１１が突設されている。尚、実凹部１０及び実凸部１１は形成されていなくても良い。
【００１５】
ブロック状凸部２は、基板１の表面に一体的に形成されている。ブロック状凸部２は正面視で横長の略矩形状に形成されている。またブロック状凸部２は断面を略台形状に形成されている。縦方向及び横方向に隣り合うブロック状凸部２、２の間には目地状凹部３が形成されている。ブロック状凸部２の厚み寸法（目地状凹部３の底面からブロック状凸部２の頂面１２までの寸法）は、例えば、２〜７ｍｍに形成されている。ブロック状凸部２の正面視における縦寸法は基板の長手方向に並ぶブロック状凸部２で略同等であり、例えば、１２〜１１０ｍｍに形成されている。目地状凹部３の幅寸法（平面視において最も狭い部分の溝幅寸法）は、例えば、０〜１０ｍｍに形成されている。
【００１６】
図２に示すように、ブロック状凸部２の周端面（四個の端面）は傾斜面４として形成されている。傾斜面４は、ブロック状凸部２の頂面１２の端縁からブロック状凸部２の周囲（外方）に広がるように形成されている。頂面１２と傾斜面４との間の角度は、部分的に異なって一定ではないが、９５〜１７５°、好ましくは１２０〜１５０°に形成することができる。複数のブロック状凸部２は横方向において目地状凹部３を介して連続して略一直線上に並んで配置されている。複数のブロック状凸部２は縦方向においては目地状凹部３を介して連続して略一直線上に並んで配置されていてもよいし、あるいは略一直線上に並ばないように配置（例えば、千鳥配置）されていてもよい。
【００１７】
ブロック状凸部２はプレス成形により形成することができる。すなわち、ブロック状凸部２と目地状凹部３に対応する凹凸面を有するプレスロールなどの成形具を、硬化前の基板１の表面に押圧してプレスすることにより、ブロック状凸部２と目地状凹部３とを形成することができる。ここで、ほぼ全部のブロック状凸部２の傾斜面４は上記プレス成形で形成されるプレス傾斜面４ａとして形成されているが、一部のブロック状凸部２の傾斜面４は切削加工により形成される切削傾斜面４ｂとして形成される。
【００１８】
プレス傾斜面４ａは、目地状凹部３から頂面１２までの寸法（距離）を一定に形成することができる。またプレス傾斜面４ａは、目地状凹部３から頂面１２までの寸法（距離）を一定に形成しなくてもよく、この場合、目地状凹部３とプレス成形面４ａの境界線は直線状に形成されるが、頂面１２とプレス成形面４ａの境界線は屈曲するなどして直線状に形成されない。なおこの形態に限られるものではなく、目地状凹部３とプレス成形面４ａの境界線は僅かに曲線状に形成されていてもよく、頂面１２とプレス成形面４ａの境界線は直線状に形成されていてもよい。
【００１９】
切削傾斜面４ｂを形成するにあたってはダイヤモンドカッター等の切削工具が用いられる。切削傾斜面４ｂは、基板１の上端部に形成されたブロック状凸部２の上側の傾斜面４と、基板１の下端部に形成されたブロック状凸部２の下側の傾斜面４との少なくとも一方に形成されている。すなわち、切削傾斜面４ｂは、基板１の最も上端部に形成されるブロック状凸部２ａに形成することができる。この場合、ブロック状凸部２ａの上側の傾斜面（基板１の上端縁部の方にある傾斜面）４を切削傾斜面４ｂとすることができる。また、切削傾斜面４ｂは、基板１の最も下端部に形成されるブロック状凸部２ｂに形成することができる。この場合、ブロック状凸部２ｂの下側の傾斜面（基板１の下端縁部の方にある傾斜面）４を切削傾斜面４ｂとすることができる。また、切削傾斜面４ｂは、基板１の最も上端部に形成されるブロック状凸部２ａと、基板１の最も下端部に形成されるブロック状凸部２ｂとの両方に形成することができる。この場合、基板１の最も上端部に形成されるブロック状凸部２ａの上側の傾斜面４を切削傾斜面４ｂとし、基板１の最も下端部に形成されるブロック状凸部２ｂの下側の傾斜面４を切削傾斜面４ｂとすることができる。
【００２０】
上記のように切削傾斜面４ｂを形成した場合、外装材Ａの上端部又は下端部あるいはその両方に、横方向に略一直線上に並ぶ複数の切削傾斜面４ｂからなる切削傾斜面列４０ｂが形成される。また外装材Ａの切削傾斜面列４０ｂを形成した以外の箇所に、横方向に略一直線上に並ぶ複数のプレス傾斜面４ａからなるプレス傾斜面列４０ａが形成される。そして、横一列分の切削傾斜面４ｂの面積は、横一列分のプレス傾斜面４ａの面積に対して６０〜９５％に形成されている。ここで、横一列分の切削傾斜面４ｂの面積とは、一つの切削傾斜面列４０ｂを構成している複数の切削傾斜面４ｂの面積の合計である。言い換えれば、横方向に略一直線上に並んでいる複数の切削傾斜面４ｂの面積の合計である。また、横一列分のプレス傾斜面４ａの面積とは、一つのプレス傾斜面列４０ａを構成している複数のプレス傾斜面４ａの面積の合計である。言い換えれば、横方向に略一直線上に並んでいる複数のプレス傾斜面４ａの面積の合計である。外装材Ａに複数のプレス傾斜面列４０ａが形成されている場合は、全列の横一列分のプレス傾斜面列４０ａの面積の算術平均値を求めて、この算術平均値を横一列分のプレス傾斜面４ａの面積とするのが好ましい。
【００２１】
横一列分の切削傾斜面４ｂの面積が、横一列分のプレス傾斜面４ａの面積に対して６０％未満であると、切削傾斜面４ｂの面積が少なすぎて、ブロック状凸部２による凹凸感が損なわれて外装材Ａの意匠性が低下するおそれがある。また横一列分の切削傾斜面４ｂの面積が、横一列分のプレス傾斜面４ａの面積に対して９５％を超えると、切削傾斜面４ｂがプレス傾斜面４ａよりも目立ちやすくなって、切削傾斜面列４０ｂの周辺部分がスジ状に見えて外観を損なうおそれがある。
【００２２】
横一列分の切削傾斜面４ｂの面積を、横一列分のプレス傾斜面４ａの面積に対して６０〜９５％に形成するにあたっては、切削傾斜面４ｂの高さ寸法をプレス傾斜面４ａに比べて低く形成することができる。この場合、一部のブロック状凸部２０では、切削傾斜面４ｂの横方向の全長にわたって、切削傾斜面４ｂの高さ寸法をプレス傾斜面４ａの高さ寸法よりも低くすることができる。また、一部のブロック状凸部２１、２２では、切削傾斜面４ｂの横方向の一部分において、切削傾斜面４ｂの高さ寸法をプレス傾斜面４ａの高さ寸法よりも低くすることができる。この場合、一部のブロック状凸部２１では切削傾斜面４ｂの横方向の中央部において、切削傾斜面４ｂの高さ寸法をプレス傾斜面４ａの高さ寸法よりも低くすることができる。また、他の一部のブロック状凸部２２では切削傾斜面４ｂの横方向の片側あるいは両側において、切削傾斜面４ｂの高さ寸法をプレス傾斜面４ａの高さ寸法よりも低くすることができる。
【００２３】
また横一列分の切削傾斜面４ｂの面積を、横一列分のプレス傾斜面４ａの面積に対して６０〜９５％に形成するにあたっては、切削傾斜面４ｂの横方向の長さ寸法をプレス傾斜面の横方向の長さ寸法に比べて短く形成することができる。例えば、図３（ａ）に示すような、横方向の長さ寸法が長い切削傾斜面４ｂに対して、図３（ｂ）に示すように、縦方向に長い目地状凹部３ａを設けることにより、目地状凹部３ａの横方向の寸法分だけ切削傾斜面４ｂを短くすることができる。
【００２４】
上記のような、プレス傾斜面４ａに比べて高さ寸法を低く形成した切削傾斜面４ｂや、プレス傾斜面４ａに比べて長さ寸法を短く形成した切削傾斜面４ｂを、切削傾斜面列４０ｂに混在させることによって、横一列分の切削傾斜面４ｂの面積を、横一列分のプレス傾斜面４ａの面積に対して６０〜９５％に形成することができる。尚、形状の異なる複数の切削傾斜面４ｂを混在させることなく、一定形状の複数の切削傾斜面４ｂで切削傾斜面列４０ｂを形成して、横一列分の切削傾斜面４ｂの面積を、横一列分のプレス傾斜面４ａの面積に対して６０〜９５％に形成してもよい。
【００２５】
上記のように形成される外装材Ａは、図４に示すように、その複数を縦方向及び横方向に並設して施工される。この場合、複数のブロック状凸部２は略一直線上に横方向に並ぶことになる。また上下に隣接する外装材Ａの基板１の上端と下端とが接続されて施工される。すなわち、上下に隣接する外装材Ａのうち、上側の外装材Ａの基板１の下端面と、下側の外装材Ａの基板１の上端面とを突き合わせて接続することができる。この場合、外装材Ａに実凹部１０と実凸部１１が形成されていると、実凹部１０の表面側に実凸部１１を配置するようにする。
【００２６】
そして、上記の外装材Ａでは、施工した際に、上下に隣接する外装材Ａの接続部分（図５の破線Ｘの位置）の外観がプレス傾斜面の外観に近づき、切削傾斜面が横方向に長い線状あるいは筋状部分として目立ちにくくなり、建物の一面として外観が違和感なく、外観の不具合が生じにくくなるものである。
【実施例】
【００２７】
以下、本発明を実施例によって具体的に説明する。
【００２８】
（実施例１〜３、比較例１、２）
図１に示すような外装材Ａを作製した。
【００２９】
基板１として基層とその表面に設けた表層とからなる無機質硬化体（窯業系基板）を用いた。基層はセメント４０質量部、パルプ２０質量部、珪石粉４０質量部を含有するセメント組成物を硬化させたものである。表層はセメント３６質量部、パルプ１８質量部、珪石粉３６質量部、白色顔料５質量部、マイカ５質量部を含有するセメント組成物を硬化させたものである。基板１の正面視の大きさは、縦方向の寸法が４５５ｍｍ、横方向の寸法が３０３０ｍｍとした。基板１の下端部の裏面には実凹部１０を形成した。基板１の上端には実凸部１１を突設した。
【００３０】
基板１の表面には複数のブロック状凸部２を形成した。縦方向及び横方向に隣り合うブロック状凸部２の間には目地状凹部３を形成した。ブロック状凸部２の大きさは、縦方向の寸法が５０〜６０ｍｍ、横方向の寸法が１５０〜２００ｍｍとした。ブロック状凸部２の厚み寸法は４ｍｍ、目地状凹部３の幅寸法は３〜４ｍｍとした。
【００３１】
ブロック状凸部２の周端部は傾斜面４に形成した。頂面１２と傾斜面４との間の角度は６０°とした。基板１の下端部に形成されたブロック状凸部２ｂの外側（下側）以外の傾斜面４はプレス傾斜面４ａで形成した。基板１の下端部に形成されたブロック状凸部２ｂの外側（下側）の傾斜面４は切削傾斜面４ｂで形成した。実施例１〜４及び比較例１、２は、切削傾斜面ｂの切削量を増減することによって、横一列分のプレス傾斜面４ａの面積（基板１の全体での横一列分のプレス傾斜面の面積の平均値）に対する横一列分の切削傾斜面４ｂの面積の割合を表１のように変更した。
【００３２】
実施例１〜３及び比較例１、２について、外観評価をした。評価方法は、外装材Ａを目線の高さ以上まで実施工同様に釘または金具留めにて張り上げた状態で、近距離（３ｍ程度）と遠距離（１０ｍ程度）の各距離において、正面及び斜めから見たそれぞれの外観を評価した。そして、５名で評価した場合５名共が上下に隣接する外装材Ａの接続部分に違和感がなく外観が優れるものの評価を「○」、５名で評価した場合３名以上が上下に隣接する外装材Ａの接続部分に違和感がなく外観が優れるものの評価を「△」、５名で評価した場合３名以上が上下に隣接する外装材Ａの接続部分に違和感があり目立つものの評価を「×」とした。結果を表１に示す。なお実施例３においては、日時を変えて評価を複数回実施した場合に、５名全員が「接続部分に違和感がなく外観が優れるもの」と評価した場合があった。
【００３３】
【表１】
2015010425.tif 000003
【符号の説明】
【００３４】
Ａ  外装材
１  基板
２  ブロック状凸部
４  傾斜面
４ａ  プレス傾斜面
４ｂ  切削傾斜面
【図１】
2015010425.tif 000004
【図２】
2015010425.tif 000005
【図３】
2015010425.tif 000006
【図４】
2015010425.tif 000007
【図５】
2015010425.tif 000008